상기 실시 예 1 에서 제조 된 나노 그라 펜 액 10 g 에 소프트 카본 20 g 을 첨가 하 였 다 . 이 혼합물 에 옥살산 을 적당량 첨가 하 여 pH 를 4 이하 로 조절 하 여 , 중성 인 소프트 카본 표면 에 나노 그라 펜 이 흡착 코팅 되 도록 하 였 다 . 생성물 을 여과 하 고 , 순수 로 수세 한 후 , 수세 생성물 을 120 ℃ 오븐 에서 건조 하 여 표면 에 나노 그라 펜 코팅 층 이 형성 된 소프트 카본 음극 활물질 을 제조 하 였 다 . 이때 나노 그라 펜 코팅 층 의 두께 는 500 nm 이 었 고 , 나노 그라 펜 의 코팅 양 은 음극 활물질 전체 중량 에 대하 여 약 1 중량 % 이 었 다 . 제조 된 음극 활물질 의 평균 입경 은 약 15 ㎛ 이 었 다 .